(57)【要約】【課題】真空脱ガス処理の復圧時、非定常時に生じる溶鋼のスラグ巻き込みを抑制して、鋼中の粗大なＣａＯ含有介在物の量と大きさを低減する。【解決手段】Ｃ、Ｓｉ、Ｍｎ、Ｐ、及び、Ｓを含有する溶鋼に真空槽と浸漬管を備える脱ガス装置で真空脱ガス処理を施して、高清浄鋼を製造する製造方法において、真空脱ガス処理の終了後、真空槽内に復圧用ガスを供給して、真空槽内の減圧状態を大気圧へ復圧する際、真空槽及び浸漬管内を通過して取鍋内へ降下する溶鋼の下降流速Ｕ［ｍ／秒］を０．１５ｍ／秒以下に制御して復圧することを特徴とする溶鋼の精錬方法。【選択図】図１
2018104763.tif 000002
【特許請求の範囲】
【請求項１】
Ｃ、Ｓｉ、Ｍｎ、Ｐ、及び、Ｓを含有する溶鋼に真空槽と浸漬管を備える脱ガス装置で真空脱ガス処理を施して、溶鋼を精錬する精錬方法において、
真空脱ガス処理の終了後、真空槽内に復圧用ガスを供給して、真空槽内の減圧状態を大気圧へ復圧する際、真空槽及び浸漬管内を通過して取鍋内へ降下する溶鋼の下降流速Ｕ［ｍ／秒］を０．１５ｍ／秒以下に制御して復圧する
ことを特徴とする溶鋼の精錬方法。
【請求項２】
前記溶鋼の下降流速Ｕ［ｍ／秒］を下記式（１）に従って算出することを特徴とする請求項１に記載の溶鋼の精錬方法。
【数１】
2018104763.tif 000006
Ｐ0［Ｐa］：大気圧
Ｐ1［Ｐａ］：復圧開始前の真空槽内圧力
Ｇ1［Ｎｍ3／時間］：溶鋼環流用ガスを吹き込む部位から供給する復圧用ガスの流量
Ｇ2［Ｎｍ3／時間］：真空槽内に直接供給する部位から供給する復圧用ガスの流量
Ｖ［Ｎｍ3］：復圧対象領域の体積
ρ［ｋｇ／ｍ3］：溶鋼密度
ｇ［ｍ／秒2］：重力加速度
【請求項３】
前記復圧の際、復圧用ガスを、溶鋼環流ガスを吹き込む部位、及び、真空槽内に直接供給する部位の一方又は両方から供給することを特徴とする請求項１又は２に記載の溶鋼の精錬方法。
【請求項４】
前記復圧の際、溶鋼環流ガスを吹き込む部位から供給する復圧用ガスの流量を、真空脱ガス処理時の溶鋼還流ガスの流量より少なくすることを特徴とする請求項１〜３のいずれか１項に記載の溶鋼の精錬方法。
【請求項５】
前記復圧用ガスが不活性ガスであることを特徴とする請求項１〜４のいずれか１項に記載の溶鋼の精錬方法。
【請求項６】
前記溶鋼が、質量％で、Ｃ：１．２０％以下、Ｓｉ：３．００％以下、Ｍｎ：１．６０％以下、Ｐ：０．０５％以下、Ｓ：０．０５％以下を含有し、残部がＦｅ及び不可避的不純物からなることを特徴とする請求項１〜５のいずれか１項に記載の溶鋼の精錬方法。
【請求項７】
前記溶鋼が、さらに、質量％で、Ａｌ：０．２０％以下、Ｃｒ：３．５０％以下、Ｍｏ：０．８５％以下、Ｎｉ：４．５０％以下、Ｎｂ：０．２０％以下、Ｖ：０．４５％以下、Ｗ：０．３０％以下、Ｂ：０．００６％以下、Ｎ：０．０６０％以下、Ｔｉ：０．２５％以下、Ｃｕ：０．５０％以下、Ｐｂ：０．４５％以下、Ｂｉ：０．２０％以下、Ｔｅ：０．０１０％以下、Ｓｂ：０．２０％以下、Ｍｇ：０．０１０％以下、Ｃａ：０．０１０％以下、ＲＥＭ：０．０１０％以下、Ｏ：０．００３％以下の１種又は２種以上を含有することを特徴とする請求項６に記載の溶鋼の精錬方法。
【発明の詳細な説明】
【技術分野】
【０００１】
本発明は、溶鋼の精錬方法、特に、真空精錬を終了する時の精錬方法に関するものである。
【背景技術】
【０００２】
近年、機械装置の高性能化や機械部品の小型化を図るため、機械特性に優れる鋼が求められている。鋼は、一般に、転炉で、溶鋼を脱珪処理、脱燐処理、さらに、脱炭処理を行った後、二次精錬工程にて、溶鋼の成分組成を調整し、溶鋼中の介在物を低減し、次いで、連続鋳造して製造されるが、機械特性を高めるためには、溶鋼中の介在物をできるだけ低減する必要がある。
【０００３】
例えば、軸受鋼においては、鋼中の介在物の量や大きさが、転動疲労寿命を決定するので、二次精錬工程にて、溶鋼に、取鍋スラグ精錬処理（以下「ＬＦ処理」ということがある。）や、真空脱ガス処理（以下「ＲＨ処理」ということがある。）を施し、溶鋼中の介在物の低減を図っている。
【０００４】
ＲＨ処理は、取鍋中の溶鋼に、二本の浸漬管を浸漬し、浸漬管に繋がる真空槽を減圧して、大気圧との差圧で溶鋼を真空槽内に吸い上げ、溶鋼還流ガスを、浸漬管から溶鋼内に供給し、溶鋼を真空槽内と取鍋の間で環流させて、脱ガスや、介在物の低減を図る処理である。
【０００５】
ＲＨ処理では、溶鋼を強撹拌することになるので、介在物の除去は促進されるが、一方で、溶鋼中へのスラグの巻込みが発生するので、溶鋼の環流制御が重要で、これまで、環流制御に関する技術が数多く提案されている。
【０００６】
例えば、特許文献１には、塩基度３以上のスラグで還元精錬を実施した後、環流式脱ガス装置によって、処理時間の２／３を高環流、１／３を弱環流にして真空脱ガス精錬を行うことを特徴とする軸受鋼の製造方法が提案されている。
【０００７】
特許文献２には、アーク溶解炉又は転炉で製造した溶鋼を取鍋に移注して精錬する際、取鍋における精錬を６０分以下とし、環流式脱ガス装置による溶鋼の環流量を全溶鋼の８倍以上として脱ガスを２５分以上行うことを特徴とする高清浄鋼の製造方法が提案されている。
【０００８】
特許文献３には、転炉又は電気炉から出鋼した溶鋼を取鍋精錬装置で精錬した後、還流式真空脱ガス装置で精錬して高清浄度鋼を製造する際、還流式真空脱ガス装置で行う精錬処理でのスラグ塩基度を６．５以上１３．５以下とし、還流式真空脱ガス装置の全処理時間の１/３〜１/２の前半処理では、溶鋼環流量１８０ｔon/min以上、２１０ton/min以下の高還流状態とし、後半処理では、溶鋼環流量１１０ｔon/min以上、１４０ton/min以下の弱還流状態とすることを特徴とする高清浄度鋼の製造方法が提案されている。
【０００９】
特許文献４には、溶鋼の真空精錬処理終了時に真空槽内に窒素ガスを導入して、真空から常圧に復圧する真空精錬装置の復圧方法において、溶鋼浴表面にはアルゴンガス等の不活性ガスを導入して、溶鋼の吸窒を防止することが提案されている。
【００１０】
特許文献５には、真空槽内にスラグを持ち込まない状態で、真空槽内の真空度に応じて攪拌用ガスを供給することを特徴とする高清浄度極低炭素鋼の製造方法が提案されている。
【先行技術文献】
【特許文献】
【００１１】
【特許文献１】特開昭６２−０６３６５０号公報
【特許文献２】特開２００１−３４２５１６号公報
【特許文献３】特開２００８−１３３５０５号公報
【特許文献４】特開平０５−３３１５２６号公報
【特許文献５】特開平０８−１９９２２５号公報
【発明の概要】
【発明が解決しようとする課題】
【００１２】
前述したように、鋼の機械特性に、鋼中に存在する介在物、主に、酸化物系介在物の量と大きさが大きく影響する。鋼中の酸化物系介在物のうち、特に、数１０μｍ程の粗大な介在物は、ＣａＯ含有の低融点介在物（ＣａＯ含有介在物）である。
【００１３】
粗大なＣａＯ含有介在物は、精錬で使用する取鍋スラグが、溶鋼に巻き込まれて発生するスラグ系介在物、スラグ中のＣａＯが還元されて溶鋼に混入し、溶鋼中のＡｌ2Ｏ3やＭｇＯ−Ａｌ2Ｏ3と反応して生成する介在物、さらに、これらの介在物が溶鋼中の介在物を取り込んで粗大化した介在物である。
【００１４】
粗大なＣａＯ含有介在物は、品質管理指標の極値統計値や、製品特性の疲労寿命を悪化させるので、その量と大きさを低減する必要があるが、そのためには、介在物の凝集合の起点となる低融点介在物の量と大きさを低減するとともに、低融点介在物に取り込まれる溶鋼中の介在物の量と大きさを低減することが有効である。
【００１５】
これら介在物の量と大きさを低減するためには、製造の各工程（取鍋精錬−ＲＨ処理−連続鋳造）において、溶鋼中への介在物の混入を抑制する、又は、溶鋼中の介在物を除去する等の介在物低減対策が必要である。
【００１６】
溶鋼中への取鍋スラグの巻き込みは、溶鋼流速が大きい場合や、スラグ／メタル界面の擾乱が激しい場合に、その頻度が大きくなり、混入するスラグ系介在物の量と大きさが、ともに増大する。
【００１７】
ＲＨ処理の終了後は、真空槽内の溶鋼を取鍋に戻すため、真空槽内の減圧状態を大気圧へ戻す「復圧」を実施するが、復圧時には、真空槽内に吸い上げられていた溶鋼、及び、浸漬管内に貯留していた溶鋼が、急激に降下して取鍋内に戻るので、急激に降下する溶鋼が誘起する溶鋼の下降流速は非常に大きく、スラグが溶鋼に巻き込まれたり、介在物が取鍋の深部まで引き込まれたりする。
【００１８】
特許文献１の方法では、環流式脱ガス処理の前半２／３を高環流とし、後半１／３を弱環流としているが、特許文献１に、復圧時の環流条件は記載されていない。また、還流式脱ガス処理の後半を弱環流にすると、溶鋼中の全酸素量Ｔ．Ｏを十分に低減できない可能性がある。
【００１９】
特許文献２の方法では、取鍋における精錬を６０分以下とし、環流式脱ガス装置による溶鋼の環流量を、全溶鋼の８倍以上として脱ガスを２５分以上行うが、特許文献２に、復圧時の環流条件は記載されておらず、また、溶鋼のスラグ巻き込みに影響する環流速度条件も不明瞭である。
【００２０】
特許文献３の方法では、還流式真空脱ガス装置の全処理時間の１/３〜１/２の前半を高還流状態とし、後半を弱還流状態としているが、特許文献１の方法と同様に、復圧時の還流条件は記載されておらず、また、後半を弱撹拌とするので、溶鋼中の全酸素量Ｔ．Ｏを十分に下げることができない恐れがある。
【００２１】
特許文献４の方法では、復圧時のガス種等が規定されているが、特許文献４に、真空槽内及び取鍋内において、溶鋼のスラグ巻込みを抑制する復圧条件は記載されていない。特許文献５の方法では、真空槽内の圧力に応じた適切な攪拌ガス流速が規定されているが、特許文献５に、真空槽内及び取鍋内において、溶鋼のスラグ巻込みを抑制する復圧条件は記載されていない。
【００２２】
本発明は、従来技術の現状に鑑み、溶鋼の真空脱ガス処理の復圧時において、非定常時に生じる溶鋼のスラグ巻き込みを抑制して、鋼中の粗大なＣａＯ含有介在物の量と大きさを低減することを課題とし、該課題を解決する溶鋼の精錬方法を提供することを目的とする。
【課題を解決するための手段】
【００２３】
本発明者らは、上記課題を解決する手法について鋭意検討した。その結果、真空脱ガス処理の復圧時、溶鋼の下降流速を最適化すれば、溶鋼中へのスラグ巻込みを抑制することができ、スラグに起因して生成する粗大なＣａＯ含有介在物の量と大きさを低減することができ、鋼の機械特性を高めることができることを見いだした。
【００２４】
本発明は上記の知見に基づいてなされたもので、その要旨は次の通りである。
【００２５】
（１）Ｃ、Ｓｉ、Ｍｎ、Ｐ、及び、Ｓを含有する溶鋼に真空槽と浸漬管を備える脱ガス装置で真空脱ガス処理を施して、溶鋼を精錬する精錬方法において、
真空脱ガス処理の終了後、真空槽内に復圧用ガスを供給して、真空槽内の減圧状態を大気圧へ復圧する際、真空槽及び浸漬管内を通過して取鍋内へ降下する溶鋼の下降流速Ｕ［ｍ／秒］を０．１５ｍ／秒以下に制御して復圧する
ことを特徴とする溶鋼の精錬方法。
【００２６】
（２）前記溶鋼の下降流速Ｕ［ｍ／秒］を下記式（１）に従って算出することを特徴とする前記（１）に記載の溶鋼の精錬方法。
【００２７】
【数１】
2018104763.tif 000003
【００２８】
Ｐ0［Ｐa］：大気圧
Ｐ1［Ｐａ］：復圧開始前の真空槽内圧力
Ｇ1［Ｎｍ3／時間］：溶鋼環流用ガスを吹き込む部位から供給する復圧用ガスの流量
Ｇ2［Ｎｍ3／時間］：真空槽内に直接供給する部位から供給する復圧用ガスの流量
Ｖ［Ｎｍ3］：復圧対象領域の体積
ρ［ｋｇ／ｍ3］：溶鋼密度
ｇ［ｍ／秒2］：重力加速度
【００２９】
（３）前記復圧の際、復圧用ガスを、溶鋼環流ガスを吹き込む部位、及び、真空槽内に直接供給する部位の一方又は両方から供給することを特徴とする前記（１）又は（２）に記載の溶鋼の精錬方法。
【００３０】
（４）前記復圧の際、溶鋼環流ガスを吹き込む部位から供給する復圧用ガスの流量を、真空脱ガス処理時の溶鋼還流ガスの流量より少なくすることを特徴とする前記（１）〜（３）のいずれかに記載の溶鋼の精錬方法。
【００３１】
（５）前記復圧用ガスが不活性ガスであることを特徴とする前記（１）〜（４）のいずれかに記載の溶鋼の精錬方法。
【００３２】
（６）前記溶鋼が、質量％で、Ｃ：１．２０％以下、Ｓｉ：３．００％以下、Ｍｎ：１．６０％以下、Ｐ：０．０５％以下、Ｓ：０．０５％以下を含有し、残部がＦｅ及び不可避的不純物からなることを特徴とする前記（１）〜（５）のいずれかに記載の溶鋼の精錬方法。
【００３３】
（７）前記溶鋼が、さらに、質量％で、Ａｌ：０．２０％以下、Ｃｒ：３．５０％以下、Ｍｏ：０．８５％以下、Ｎｉ：４．５０％以下、Ｎｂ：０．２０％以下、Ｖ：０．４５％以下、Ｗ：０．３０％以下、Ｂ：０．００６％以下、Ｎ：０．０６０％以下、Ｔｉ：０．２５％以下、Ｃｕ：０．５０％以下、Ｐｂ：０．４５％以下、Ｂｉ：０．２０％以下、Ｔｅ：０．０１０％以下、Ｓｂ：０．２０％以下、Ｍｇ：０．０１０％以下、Ｃａ：０．０１０％以下、ＲＥＭ：０．０１０％以下、Ｏ：０．００３％以下の１種又は２種以上を含有することを特徴とする前記（６）に記載の溶鋼の精錬方法。
【発明の効果】
【００３４】
本発明によれば、真空脱ガス処理の復圧時、真空槽内及び浸漬管内を降下する溶鋼の下降流速を最適化して、ＣａＯ含有介在物の溶鋼への混入を抑制できるので、鋼中の介在物の量及び大きさを低減することができ、機械特性に優れた鋼を提供することができる。
【図面の簡単な説明】
【００３５】
【図１】従来の復圧と本発明の復圧を対比して示す図である。（ａ）は、従来の復圧における制御因子の時間推移を模式的に示し、（ｂ）は、本発明の復圧における制御因子の時間推移を模式的に示す。
【図２】溶鋼の下降流速が０．１５ｍ／秒を超える場合（従来）のＣａＯ含有介在物の最大粒径及び平均粒径（比較例）と、溶鋼の下降流速が０．１５ｍ／秒以下の場合のＣａＯ含有介在物の最大粒径及び平均粒径（発明例）の、それぞれの比の一例を示す図である。
【図３】溶鋼の下降流速が０．１５ｍ／秒を超える場合（従来）のＣａＯ含有介在物の極値統計最大予測粒径（比較例）と、溶鋼の下降流速が０．１５ｍ／秒以下の場合のＣａＯ含有介在物の極値統計最大予測粒径（発明例）の対比の一例を示す図である。
【発明を実施するための形態】
【００３６】
本発明の溶鋼の精錬方法（以下「本発明精錬方法」ということがある。）は、
Ｃ、Ｓｉ、Ｍｎ、Ｐ、及び、Ｓを含有する溶鋼に真空槽と浸漬管を備える脱ガス装置で真空脱ガス処理を施して、溶鋼を精錬する精錬方法において、
真空脱ガス処理の終了後、真空槽内に復圧用ガスを供給して、真空槽内の減圧状態を大気圧へ復圧する際、真空槽及び浸漬管内を通過して取鍋内へ降下する溶鋼の下降流速Ｕ［ｍ／秒］を０．１５ｍ／秒以下に制御して復圧する
ことを特徴とする。
【００３７】
また、本発明精錬方法は、溶鋼の下降流速Ｕ［ｍ／秒］を下記式（１）に従って算出することを特徴とする。
【００３８】
【数２】
2018104763.tif 000004
【００３９】
Ｐ0［Ｐa］：大気圧
Ｐ1［Ｐａ］：復圧開始前の真空槽内圧力
Ｇ1［Ｎｍ3／時間］：溶鋼環流用ガスを吹き込む部位から供給する復圧用ガスの流量
Ｇ2［Ｎｍ3／時間］：真空槽内に直接供給する部位から供給する復圧用ガスの流量
Ｖ［Ｎｍ3］：復圧対象領域の体積
ρ［ｋｇ／ｍ3］：溶鋼密度
ｇ［ｍ／秒2］：重力加速度
【００４０】
前述したように、鋼中の介在物のうち、特に、粗大なＣａＯ含有介在物の個数及び径の増大は、機械特性、特に、延性、靱性、衝撃特性、疲労特性等を阻害する要因である。本発明者らは、粗大なＣａＯ含有介在物の個数及び粒径の増大を抑制する、又は、該個数及び粒径を低減する手法について鋭意検討した。
【００４１】
その結果、真空脱ガス処理の終了後、真空槽内に復圧用ガスを供給して、真空槽内の減圧状態を大気圧へ復圧する際、真空槽から浸漬管を通過して取鍋内へ降下する溶鋼の下降流速Ｕ［ｍ／秒］を０．１５ｍ／秒以下に制御すれば、有害なＣａＯ含有介在物の生成を抑制して、鋼中の介在物の少量化及び小径化を実現でき、機械特性の向上を図ることができることを見いだした。
【００４２】
ここで、図１に、従来の復圧と本発明の復圧を対比して示す。図１（ａ）に、従来の復圧における制御因子の時間推移を模式的に示し、図１（ｂ）に、本発明の復圧における制御因子の時間推移を模式的に示す。
【００４３】
従来の復圧においては、復圧開始時点で、浸漬管内に吹き込む溶鋼還流ガス量は変えずに、真空槽内の復圧を開始し、減圧状態を短時間で大気圧まで復圧する際、復圧の開始と同時に、真空槽内の溶鋼は、浸漬管を経て取鍋内に降下し始める。
【００４４】
溶鋼の真空脱ガス処理においては、溶鋼が、スラグ／溶鋼界面でスラグを巻き込む限界溶鋼流速（図１中「巻込み限界溶鋼流速」）が存在する。例えば、浅井の式（浅井：第100・101回西山記念技術講座資料（1984）、ｐ．67、ｐ90）等による計算によれば、上記限界溶鋼流速は０．７ｍ／秒程度であるが、復圧の開始と同時に、浸漬管を経て取鍋内に降下し始める溶鋼の下降流速は、従来の復圧においては、図１（ａ）に示すように、一挙に、所定の流速まで上昇する。
【００４５】
溶鋼の下降流速が、一挙に上昇して上記限界溶鋼流速を超え、超えた状態で復圧が完了すると、復圧完了までの間に、脱ガス真空処理で清浄化した溶鋼が、真空槽内及び取鍋内でスラグ巻込みが生じるため、該溶鋼を鋳造した鋼は、粗大な介在物を含むことになる。
【００４６】
本発明者らは、溶鋼の下降流速が限界溶鋼流速を下回れば、スラグ／溶鋼界面でのスラグ巻き込みは発生しない（溶鋼中に粗大な介在物が生成しない）と考え、図１（ｂ）に示す復圧制御を発想した。
【００４７】
即ち、図１（ｂ）に示すように、浸漬管内に吹き込む溶鋼還流ガス量は変えずに、真空槽内の復圧を開始し、復圧開始時以降、真空槽内の低圧状態を徐々に大気圧に近づけていき、溶鋼の下降流速を低減して、限界溶鋼流速以下に維持し、真空槽内及び取鍋内での溶鋼のスラグ巻込みを抑制する。
【００４８】
図１（ｂ）に示す復圧制御においては、図１（ａ）に示す従来の復圧制御に比べ、復圧完了まで長時間を要するが、溶鋼の下降流速を限界溶鋼流速以下に維持して復圧を完了するので、有害なＣａＯ含有介在物の生成を抑制して、高清浄の溶鋼を得ることができる。このことが、本発明製造方法の基本思想である。
【００４９】
次に、本発明精錬方法について説明する。
【００５０】
真空脱ガス処理に供する、Ｃ、Ｓｉ、Ｍｎ、Ｐ、及び、Ｓを含有する溶鋼は、通常の精錬工程（一次精錬）で精錬した、通常の成分組成の溶鋼でよい。なお、溶鋼の好ましい成分組成については後述する。
【００５１】
一次精錬に続いて行う真空脱ガス処理（二次精錬）は、例えば、ＲＨ式精錬装置を用いて行い、真空脱ガス処理の終了後の復圧時、上記式（１）に従って復圧し、復圧後、溶鋼を鋳造する。鋳造は、通常の鋳造でよいが、連続鋳造が好ましい。
【００５２】
一次精錬に続いて行う真空脱ガス処理（二次精錬）は、復圧時、溶鋼の下降流速Ｕを０．１５ｍ／秒以下に制御できる精錬装置を用いて行えばよい。溶鋼の下降流速Ｕを容易に制御できる点で、ＲＨ式精錬装置が好ましい。
【００５３】
ＲＨ式精錬装置を用いる場合、復圧用ガスを、溶鋼環流ガスを吹き込む部位、及び、真空槽内に直接供給する部位の一方又は両方から供給して、溶鋼の下降流速Ｕを０．１５ｍ／秒以下に制御する。復圧用ガスは不活性ガスが好ましい。復圧後は、溶鋼を鋳造する。鋳造は、通常の鋳造でよいが、連続鋳造が好ましい。
【００５４】
真空槽及び浸漬管内を通過して取鍋内へ降下する溶鋼の下降流速Ｕ［ｍ／秒］を０．１５ｍ／秒以下に制御することについて説明する。
【００５５】
真空脱ガス処理は数torr程度の真空下で行われるので、溶鋼ヘッド（取鍋内の溶鋼表面から真空槽内の溶鋼表面まで）の高さは１．４ｍ程度となる。復圧時、真空槽内が急激に大気圧になると（図１（ａ）参照）、溶鋼の位置エネルギー（ρ・ｇ・ｈ）が全て運動エネルギー（１／２ρ・ｖ2）に変換されたとすると、溶鋼の下降流速は、例えば、Ｖ＝√（２・ｇ・ｈ）＝５．３ｍ／秒と、非常に大きな流速になる（ただし、復圧時間は１〜２秒程度なので０．７ｍ／秒）。
【００５６】
この大きな流速で溶鋼が降下すると、取鍋内及び真空槽内に存在するスラグが、溶鋼中に巻き込まれ易くなるとともに、溶鋼中に存在する介在物が、取鍋内深部まで浸入して、以降の工程で浮上除去されることなく鋼中に残留して、欠陥の発生起点となる。
【００５７】
そこで、本発明者らは、復圧時、脱ガス真空処理で清浄化されて、浸漬管を降下する溶鋼がスラグを巻き込まない条件について鋭意検討した。
【００５８】
その結果、図１（ｂ）に示すように、真空槽内の減圧状態を徐々に大気圧に近づけ、溶鋼の下降流速を、巻込み限界溶鋼流速未満の０．１５ｍ／秒以下に維持すれば、溶鋼のスラグ巻き込みが顕著に改善されることを見いだした。溶鋼の下降流速を０．１５ｍ／秒に設定すると、復圧終了までの時間は９．５３秒であり、現実的に実施可能な時間である。
【００５９】
そして、本発明者らは、溶鋼の下降流速を０．１５ｍ／秒以下に制御すれば、真空槽及び取鍋における溶鋼のスラグの巻き込みが顕著に抑制され、鋼中に残留するＣａＯ含有介在物の個数と最大粒径が減少し、極値統計最大粒径ｄmaxも減少することを確認した。
【００６０】
図２に、溶鋼の下降流速が０．１５ｍ／秒を超える場合（従来）のＣａＯ含有介在物の最大粒径及び平均粒径（比較例）と、溶鋼の下降流速が０．１５ｍ／秒以下の場合のＣａＯ含有介在物の最大粒径及び平均粒径（発明例）の、それぞれの比の一例を示す。
【００６１】
図３に、溶鋼の下降流速が０．１５ｍ／秒を超える場合（従来）のＣａＯ含有介在物の極値統計最大予測粒径（比較例）と、溶鋼の下降流速が０．１５ｍ／秒以下の場合のＣａＯ含有介在物の極値統計最大予測粒径（発明例）の対比の一例を示す。
【００６２】
図２及び図３に示すように、復圧時、溶鋼の下降流速を０．１５ｍ／秒以下に維持すると、ＣａＯ含有介在物の最大粒径、平均粒径、及び、極値統計最大予測粒径は、いずれも減少する。
【００６３】
即ち、真空脱ガス処理の復圧時、溶鋼の下降流速を０．１５ｍ／秒以下に制御すれば、溶鋼のスラグ巻込みを顕著に抑制することができ、スラグに起因して生成するＣａＯ含有介在物の量と大きさを低減することができ、鋼の機械特性を高めることができる。このことが、本発明者らが見いだし、本発明製造方法の基礎をなす知見である。
【００６４】
復圧中、溶鋼の下降流速を、巻込み限界溶鋼流速未満に維持する必要があるが、溶鋼の下降流速Ｕ［ｍ／秒］は、真空槽内の圧力状態に依るので、溶鋼の下降流速を、溶鋼環流用ガスを吹き込む部位から供給する復圧用ガスの流量：Ｇ1［Ｎｍ3／時間］と真空槽内に直接供給する部位から供給する復圧用ガスの流量Ｇ2：［Ｎｍ3／時間］を制御因子として用いて、上記式（１）で定義した。
【００６５】
上記式（１）は、所定の溶鋼の下降流速を実現するための条件であり、溶鋼ヘッド（復圧開始前の圧力に依存）を、復圧対象領域（体積：Ｖ）を復圧要ガスで満たすのに必要な時間で除して求めることができる。
【００６６】
復圧時、真空槽内に供給する復圧用ガスは、溶鋼環流用ガスを吹き込む部位及び真空槽内に直接供給する部位の一方又は両方から真空槽内に供給する。復圧用ガスを両方の部位から供給する場合、溶鋼環流用ガスを吹き込む部位から供給する復圧用ガスの流量を、真空脱ガス処理時の溶鋼環流ガスの流量より少なくすることが好ましい。
【００６７】
復圧時、溶鋼環流用ガスを吹き込む部位から供給する復圧用ガスの流量を、真空脱ガス処理時の溶鋼環流ガスの流量より少なくすることにより、真空槽内における溶鋼のスラグ巻込みを、より抑制することができる。復圧用ガスは、溶鋼の汚染を防止する観点から、アルゴンや窒素などの、溶鋼と反応し難い不活性ガスが好ましい。
【００６８】
真空脱ガス処理を施す溶鋼は、通常の成分組成の溶鋼、即ち、鋼の基本元素のＣ、Ｓｉ、Ｍｎ、Ｐ、及び、Ｓを含有する溶鋼であれば、溶鋼の下降流速制御による介在物低減効果が発現するので、特定の成分組成の溶鋼に限定されないが、上記介在物低減効果が顕著に発現する溶鋼の成分組成について説明する。以下、％は質量％を意味する。
【００６９】
Ｃ：１．２０％以下
Ｃは、焼入れ後の鋼の強度や硬さを確保するのに有効な元素である。１．２０％を超えると、焼入れ時に割れが発生し、また、硬くなりすぎて、切削工具の寿命が低下したりするので、Ｃは１．２０％以下が好ましい。より好ましくは１．００％以下である。
【００７０】
強度又は硬さをそれほど必要としない鋼種では、Ｃを必ずしも必要としないので、下限は特に限定しないが、Ｃは、鋼の基本元素であり、０％にすることは困難であるので、下限は０％を含まない。所要の強度や硬さを確保する点で、Ｃは０．００１％以上が好ましい。
【００７１】
Ｓｉ：３．００％以下
Ｓｉは、焼入れ性を高めて、強度や硬さの確保に有効な元素である。３．００％を超えると、硬くなりすぎて、切削工具の寿命が低下するので、Ｓｉは３．００％以下が好ましい。より好ましくは２．５０％以下である。
【００７２】
強度又は硬さをそれほど必要としない鋼種では、Ｓｉを必要としないので、下限は特に定めないが、Ｓｉは、鋼の基本元素であり、０％にすることは困難であるので、下限は０％を含まない。所要の強度や硬さを確保する点で、Ｓｉは０．００１％以上が好ましい。
【００７３】
Ｍｎ：１．６０％以下
Ｍｎは、焼入れ性を高めて、強度や硬さの確保に有効な元素である。１．６０％を超えると、焼入れ時に割れが発生し、また、硬くなりすぎて、切削工具の寿命が低下するので、Ｍｎは１．６０％以下が好ましい。より好ましくは１．２０％以下である。
【００７４】
強度又は硬さをそれほど必要としない鋼種は、Ｍｎを必要としないので、下限は特に定めないが、Ｍｎは、鋼の基本元素であるので、下限は０％を含まない。所要の強度や硬さを確保する点で、Ｍｎは０．０１％以上が好ましい。
【００７５】
Ｐ：０．０５％以下
Ｐは、不純物元素であり、靱性を阻害する元素である。Ｐが０．０５％を超えると、靭性が著しく低下するので、Ｐは０．０５％以下が好ましい。より好ましくは０．０３％以下である。下限は０％を含むが、Ｐを０．０００１％以下に低減すると、精錬コストが大幅に上昇するので、実用鋼上、０．０００１％が実質的な下限である。
【００７６】
Ｓ：０．０５％以下
Ｓは、Ｐと同様に、不純物元素であり、靱性を阻害する元素である。Ｓが０．０５％を超えると、靭性が著しく低下するので、Ｓは０．０５％以下が好ましい。より好ましくは０．０３％以下である。下限は０％を含むが、Ｓを０．０００１％以下に低減すると、精錬コストが大幅に上昇するので、実用鋼上、０．０００１％が実質的な下限である。
【００７７】
好ましい成分組成の溶鋼は、鋼の機械特性及び／又は化学特性を阻害しない範囲で、上記基本元素以外に、Ａｌ：０．２０％以下、Ｃｒ：３．５０％以下、Ｍｏ：０．８５％以下、Ｎｉ：４．５０％以下、Ｎｂ：０．２０％以下、Ｖ：０．４５％以下、Ｗ：０．３０％以下、Ｂ：０．００６％以下、Ｎ：０．０６０％以下、Ｔｉ：０．２５％以下、Ｃｕ：０．５０％以下、Ｐｂ：０．４５％以下、Ｂｉ：０．２０％以下、Ｔｅ：０．０１％以下、Ｓｂ：０．２０％以下、Ｍｇ：０．０１０％以下、Ｃａ：０．０１０％以下、ＲＥＭ：０．０１０％以下、Ｏ：０．００３％以下の１種又は２種以上を含有してもよい。
【００７８】
Ａｌ：０．２０％以下
Ａｌは、脱酸元素であり、また、結晶粒を微細化する元素である。０．２０％を超えると、粗大な酸化物系介在物が生成し、靭性及び延性が低下するので、Ａｌは０．２０％以下が好ましい。結晶粒の微細化効果を確保する点で、０．００５％以上が好ましく、０．０１０％がより好ましい。
【００７９】
Ｃｒ：３．５０％以下
Ｃｒは、焼入れ性を高めて、強度や硬さの確保に有効な元素である。３．５０％を超えると、靱性及び延性が低下するので、３．５０％以下が好ましい。より好ましくは２．５０％以下である。Ｃｒの添加効果を確保する点で、０．０１％以上が好ましく、０．０５％以上がより好ましい。
【００８０】
Ｍｏ：０．８５％以下
Ｍｏは、焼入れ性を高めて強度や硬さの確保に有効な元素である。また、Ｍｏは、炭化物を形成して、焼戻し軟化抵抗の向上に寄与する元素である。０．８５％を超えると、過冷組織が生じ、靱性及び延性が低下するので、Ｍｏは０．８５％以下が好ましい。より好ましくは０．６５％以下である。Ｍｏの添加効果を確保する点で、０．００５％以上が好ましく、０．０１０％以上がより好ましい。
【００８１】
Ｎｉ：４．５０％以下
Ｎｉは、焼入れ性を高めて、強度や硬さの確保に有効な元素である。４．５０％を超えると、靱性及び延性が低下するので、Ｎｉは４．５０％以下が好ましい。より好ましくは３．５０％以下である。Ｎｉの添加効果を確保する点で、０．００５％以上が好ましく、０．０１０％以上がより好ましい。
【００８２】
Ｎｂ：０．２０％以下
Ｎｂは、炭化物、窒化物、及び／又は、炭窒化物を形成し、結晶粒の粗大化抑制や焼戻し軟化抵抗の向上に寄与する元素である。０．２０％を超えると、靱性及び延性が低下するので、Ｎｂは０．２０％以下が好ましい。より好ましくは０．１０％以下である。Ｎｂの添加効果を確保する点で、０．００５％以上が好ましく、０．０１０％以上がより好ましい。
【００８３】
Ｖ：０．４５％以下
Ｖは、炭化物、窒化物、及び／又は、炭窒化物を形成し、結晶粒の粗大化抑制や焼戻し軟化抵抗の向上に寄与する元素である。０．４５％を超えると、靱性及び延性が低下するので、Ｖは０．４５％以下が好ましい。より好ましくは０．３５％以下である。Ｖの添加効果を確保する点で、０．００５％以上が好ましく、０．０１０％以上がより好ましい。
【００８４】
Ｗ：０．３０％以下
Ｗは、焼入れ性を高めて、強度や硬さの確保に有効な元素である。また、Ｗは、炭化物を形成して、焼戻し軟化抵抗の向上に寄与する元素である。０．３０％を超えると、過冷組織が生じ、靱性及び延性が低下するので、Ｗは０．３０％以下が好ましい。より好ましくは０．２５％以下である。Ｗの添加効果を確保する点で、０．００５％以上が好ましく、０．０１０％以上がより好ましい。
【００８５】
Ｂ：０．００６％以下
Ｂは、焼入れ性を高め、強度の向上に寄与する元素である。また、Ｂは、オーステナイト粒界に偏析して、Ｐの粒界偏析を抑制し、疲労強度の向上に寄与する元素である。０．００６％を超えると、靱性が低下するので、Ｂは０．００６％以下とする。好ましくは０．００４％以下である。Ｂの添加効果を確保する点で、０．０００５％以上が好ましく、０．００１％以上がより好ましい。
【００８６】
Ｎ：０．０６０％以下
Ｎは、微細な窒化物を形成して結晶粒を微細化し、強度及び靭性の向上に寄与する元素である。０．０６０％を超えると、窒化物が過剰に生成して、靱性が低下するので、Ｎは０．０６０％以下が好ましい。より好ましくは０．０４０％以下である。Ｎの添加効果を確保する点で、０．００１％以上が好ましく、０．００５％以上がより好ましい。
【００８７】
Ｔｉ：０．２５％以下
Ｔｉは、微細なＴｉ窒化物を形成して結晶粒を微細化し、強度及び靭性の向上に寄与する元素である。０．２５％を超えると、Ｔｉ窒化物が過剰に生成し、靱性が低下するので、Ｔｉは０．２５％以下が好ましい。より好ましくは０．１５％以下である。Ｔｉの添加効果を確保する点で、０．００５％以上が好ましく、０．０１０％以上がより好ましい。
【００８８】
Ｃｕ：０．５０％以下
Ｃｕは、耐食性の向上に寄与する元素である。０．５０％を超えると、熱間延性が低下し、割れや疵が発生するので、Ｃｕは０．５０％以下が好ましい。より好ましくは０．３０％以下である。Ｃｕの添加効果を確保する点で、０．０１％以上が好ましく、０．０５％以上がより好ましい。
【００８９】
Ｐｂ：０．４５％以下
Ｐｂは、快削性の向上に寄与する元素である。０．４５％を超えると、靱性が低下するので、Ｐｂは０．４５％以下が好ましい。より好ましくは０．３０％以下である。Ｐｂの添加効果を確保する点で、０．００５％以上が好ましく、０．０１０％以上がより好ましい。
【００９０】
Ｂｉ：０．２０％以下
Ｂｉは、快削性の向上に寄与する元素である。０．２０％を超えると、靱性が低下するので、Ｂｉは０．２０％以下が好ましい。より好ましくは０．１６％以下である。Ｂｉの添加効果を確保する点で、０．００５％以上が好ましく、０．０１０％以上がより好ましい。
【００９１】
Ｔｅ：０．０１０％以下
Ｔｅは、快削性の向上に寄与する元素である。０．０１０％を超えると、靱性が低下するので、Ｔｅは０．０１０％以下が好ましい。より好ましくは０．００６％以下である。Ｔｅの添加効果を確保する点で、０．００５％以上が好ましく、０．０１０％以上がより好ましい。
【００９２】
Ｓｂ：０．２０％以下
Ｓｂは、耐硫酸性及び耐塩酸性を主体とする耐食性の向上、及び、快削性の向上に寄与する元素である。０．２０％を超えると、靱性が低下するので、Ｓｂは０．２０％以下が好ましい。より好ましくは０．１５％以下である。Ｓｂの添加効果を確保する点で、０．０１％以上が好ましく、０．０３％以上がより好ましい。
【００９３】
Ｍｇ：０．０１０％以下
Ｍｇは、快削性の向上に寄与する元素である。０．０１０％を超えると、靱性が低下するので、Ｍｇは０．０１０％以下が好ましい。より好ましくは０．００６％以下である。Ｍｇの添加効果を確保する点で、０．０００５％以上が好ましく、０．００１０％以上がより好ましい。
【００９４】
Ｃａ：０．０１０％以下
Ｃａは、脱酸元素であり、脱酸反応で、凝集合し易い低融点のＣａＯ−Ａｌ2Ｏ3系介在物を形成する元素である。０．０１０％を超えると、Ａｌ2Ｏ3系介在物が、低融点のＣａＯ−Ａｌ2Ｏ3系介在物に複合化して粗大化する。粗大化したＣａＯ−Ａｌ2Ｏ3系介在物は、圧延温度で液相化せず、粗大なまま鋼中に残存するので、Ｃａは０．０１０％以下が好ましい。より好ましくは０．００６％以下である。
【００９５】
Ｃａは、少ないほど好ましいので、下限は限定しないが、不可避的に０．０００１％程度は残存するので、実用鋼上、０．０００１％が実質的な下限である。
【００９６】
ＲＥＭ：０．０１０％以下
ＲＥＭ（希土類元素、Ｌａ、Ｃｅ、Ｐｒ、及び、Ｎｄの１種又は２種以上）は、Ａｌ又はＡｌ−Ｓｉで十分に脱酸した溶鋼において、溶鋼中のＣａＯや、介在物中のＣａＯを還元して、ＣａＯ−Ａｌ2Ｏ3系介在物を改質する作用をなす元素である。０．０１０％を超えると、介在物中に、ＲＥＭ濃度の高い低融点の化合物相が出現し、介在物の凝集合が助長されて、粗大な介在物が生成するので、ＲＥＭは０．０１０％以下が好ましい。より好ましくは０．００７％以下である。
【００９７】
Ａｌ又はＡｌ−Ｓｉで十分に脱酸した溶鋼において、ＲＥＭの添加効果を確保する点で、０．０００５％以上が好ましく、０．００１０％以下がより好ましい。
【００９８】
Ｏ：０．００３％以下
Ｏは、酸化物を形成する元素である。０．００３％を超えると、粗大な酸化物が生成し、転動疲労寿命が低下するので、Ｏは０．００３％以下が好ましい。より好ましくは０．００２％以下である。下限は０％を含むが、Ｏを０．０００１％以下に低減すると、精錬コストが大幅に上昇するので、実用鋼上、０．０００１％が実質的な下限である。
【００９９】
溶鋼の成分組成において、残部はＦｅ及び不可避的不純物である。不可避的不純物は、鋼原料から及び／又は製鋼過程で不可避的に混入する元素であり、溶鋼の特性、さらに、溶鋼を鋳造した鋼の特性を阻害しない範囲で許容される元素である。
【実施例】
【０１００】
次に、本発明の実施例について説明する。ただし、実施例での条件は、本発明の実施可能性及び効果を確認するために採用した一条件例である。そのため、本発明は、この一条件例に限定されるものではない。本発明は、本発明の要旨を逸脱せず、本発明の目的を達成する限りにおいて、種々の条件を採用し得るものである。
【０１０１】
（実施例）
表１に示す成分組成の溶鋼に、転炉による一次精錬、ＬＦ処理及びＲＨ処理による二次精錬を施し、連続鋳造して鋼を製造した。
【０１０２】
具体的には、２７０ｔ転炉で一次精錬を施した溶鋼を出鋼する際、溶鋼を、Ｓｉ、Ｍｎ、Ａｌの１種又は２種以上にて脱酸した。脱酸した溶鋼に、所定のスラグ組成を用いてＬＦ処理の二次精錬を施し、次いで、ＲＨ処理で成分組成を調整し、清浄化処理を施した後、連続鋳造して鋳片とした。この鋳片を、加熱炉にて加熱保持した後、分塊圧延に供し鋼片とした。
【０１０３】
上記鋼片において、極値統計法により、予測面積３００００ｍｍ2における非金属介在物の極値統計最大予測径［μｍ］を推定した。極値統計による介在物の最大予測径（√area（max）の推定は、例えば、「金属疲労  微小欠陥と介在物の影響」（村上敬宜著、養賢堂、１９９３年発行、ｐ．２２３−２３９）に記載の方法により行うことができる。用いた方法は、二次元的検査により、一定面積内で観察される最大介在物径を推定するという二次元的手法である。
【０１０４】
上記極値統計法を用いて、鋼片のＬ断面（ルーズ面の中心線と、この対向面の中心線、及び、鋳片の中心線を含む断面）のルーズ面側の１／４の位置から試料を採取して、光学顕微鏡で撮像した非金属介在物の画像から、検査基準面：１００ｍｍ2（１０ｍｍ×１０ｍｍ）、検査視野：１６、予測を行う面積３００００ｍｍ2の介在物の最大予測径√area（max）を算出した。
【０１０５】
具体的には、観察で得られた介在物の最大径の１６個のデータ（１６視野のデータ）を上記文献に記載の方法に従い、極値確率用紙にプロットして、最大介在物分布直線（最大介在物と極値統計基準化変数の一次関数）を求め、最大介在物分布直線を外挿することにより、面積：３００００ｍｍ2における介在物の最大予測径√area（max）を推定した。
【０１０６】
上記推定及び算出の結果を、表１に併せて示す。
【０１０７】
【表１】
2018104763.tif 000005
【０１０８】
発明例Ｎｏ．３〜９、１２〜１８、２１〜２７、３０〜３６は、復圧時の溶鋼の下降流速が０．１５ｍ／秒以下であるので、極値統計による最大予測粒径が１９〜２５μｍで、良好な値を示している。比較例Ｎｏ．１、２、１０、１１、１９、２０、２８、及び、２９は、復圧時の溶鋼の下降流速が０．１５ｍ／秒を超えているので、極値統計最大予測粒径に改善が見られない。
【０１０９】
以上のとおり、発明例では、適正操業の比較例に比較し、介在物の粗大化が抑制されているので、機械特性、特に、転動疲労寿命の優れた鋼が得られることは明らかである。
【産業上の利用可能性】
【０１１０】
前述したように、本発明によれば、真空脱ガス処理の復圧時、真空槽内及び浸漬管内を降下する溶鋼の下降流速を最適化して、ＣａＯ含有介在物の溶鋼への混入を抑制できるので、鋼中の介在物の量及び大きさを低減することができ、機械特性に優れた鋼を提供することができる。よって、本発明は、鉄鋼産業において利用可能性が高いものである。
【図１】
2018104763.tif 000007
【図２】
2018104763.tif 000008
【図３】
2018104763.tif 000009